(57)【要約】【課題】塵や綿ほこり等の微細汚れの捕集性と、毛髪等の繊維汚れの捕集性とに優れたワイピングシートを提供すること。【解決手段】本発明のワイピングシートは、パルプ及びバインダを含む繊維シートに水性薬剤が含浸されてなる。水性薬剤は、カルボキシメチルセルロース又はその塩を含み、該水性薬剤の２５℃における粘度が１０００ｍＰａ・ｓ以上５０００ｍＰａ・ｓ以下である。カルボキシメチルセルロース又はその塩は、そのエーテル化度が０．８以上１．０以下である。水性薬剤が、カルボキシメチルセルロース又はその塩を１質量％以上２０質量％以下含むことも好適である。パルプの繊維粗度が０．１８ｍｇ／ｍ未満であることも好適である。【選択図】なし【特許請求の範囲】
【請求項１】
パルプ及びバインダを含む繊維シートに水性薬剤が含浸されてなるワイピングシートであって、
前記水性薬剤が、カルボキシメチルセルロース又はその塩を含み、該水性薬剤の２５℃における粘度が１０００ｍＰａ・ｓ以上５０００ｍＰａ・ｓ以下であり、
前記カルボキシメチルセルロース又はその塩は、そのエーテル化度が０．８以上１．０以下である、ワイピングシート。
【請求項２】
前記水性薬剤が、カルボキシメチルセルロース又はその塩を１質量％以上２０質量％以下含む、請求項１に記載のワイピングシート。
【請求項３】
前記パルプの繊維粗度が０．１８ｍｇ／ｍ未満である、請求項１又は２に記載のワイピングシート。
【請求項４】
前記繊維シートは水分散可能である、請求項１ないし３のいずれか一項に記載のワイピングシート。
【請求項５】
前記繊維シートの乾燥質量に対して前記水性薬剤が１００質量％以上３００質量％以下含浸されている、請求項１ないし４のいずれか一項に記載のワイピングシート。
【発明の詳細な説明】
【技術分野】
【０００１】
本発明は、ワイピングシートに関する。
【背景技術】
【０００２】
床面等の建物や、トイレ、台所等の水回りの清掃に、ウエットタイプの清掃用シートが汎用されている。本出願人は先に、坪量４０〜２００ｇ／ｍ２の不織布に、アミノ変成シリコーン及び増粘剤を含む水性洗浄剤が含浸されてなる清掃用シートを提案した（特許文献１参照）。また本出願人は、パルプ及びバインダを含有する実質的に水分散可能な繊維シートに水性薬剤が含浸されてなり、該パルプとしてその繊維粗度が０．１８ｍｇ／ｍ未満であるものを用いた水解性物品を提案した（特許文献２参照）。
【先行技術文献】
【特許文献】
【０００３】
【特許文献１】特開２００３−１６４４０７号公報
【特許文献２】特開２００８−２９１４０９号公報
【発明の概要】
【発明が解決しようとする課題】
【０００４】
しかし、特許文献１及び２に記載のシートは、塵や綿ほこり等の微細な汚れの捕集性と、毛髪等の繊維汚れの捕集性とを両立して高めることに関して改善の余地があった。
【０００５】
したがって、本発明の課題は、従来技術の欠点を解決し得るワイピングシートを提供することにある。
【課題を解決するための手段】
【０００６】
本発明は、パルプ及びバインダを含む繊維シートに水性薬剤が含浸されてなるワイピングシートであって、
前記水性薬剤が、カルボキシメチルセルロース又はその塩を含み、該水性薬剤の２５℃における粘度が１０００ｍＰａ・ｓ以上５０００ｍＰａ・ｓ以下であり、
前記カルボキシメチルセルロース又はその塩は、そのエーテル化度が０．８以上１．０以下である、ワイピングシートを提供するものである。
【発明の効果】
【０００７】
本発明によれば、塵や綿ほこり等の微細汚れの捕集性と、毛髪等の繊維汚れの捕集性とに優れたワイピングシートが提供される。
【発明を実施するための形態】
【０００８】
以下、本発明のワイピングシートを、その好ましい実施形態に基づき説明する。本発明のワイピングシートは、パルプ及びバインダを含む繊維シートに水性薬剤が含浸されてなるものである。すなわち、ワイピングシートは湿式のシートである。本明細書におけるワイピングとは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。
【０００９】
繊維シートは、パルプ及びバインダを含む。パルプとしては、例えば、針葉樹晒しクラフトパルプ（ＮＢＫＰ）、針葉樹晒しサルファイトパルプ（ＮＢＳＰ）、広葉樹晒しクラフトパルプ（ＬＢＫＰ）等の漂白された木材パルプ；、コットン、麻等の天然パルプ；レーヨン、リヨセル、キュプラ等の再生パルプ；化学処理を施してアルカリ膨潤したマーセル化パルプ、螺旋構造を有する化学架橋パルプ、微小繊維状セルロースなどが挙げられる。これらは単独で又は複数組み合わせて用いることができる。これらのうち、シートの柔軟性及び強度を両立する観点から、ＮＢＫＰ及びＮＢＳＰのうち少なくとも一方を用いることが好ましく、ＮＢＫＰ及びＮＢＳＰの双方を用いることが更に好ましい。
【００１０】
繊維シートに含まれるパルプの含有量は、該繊維シートの全質量に対して、６０質量％以上であることが好ましく、７０質量％以上であることが更に好ましく、また、１００質量％以下であることが好ましく、９７質量％以下であることが更に好ましい。
【００１１】
本発明の効果が奏される限り、繊維シートの構成繊維として、パルプ以外の他の繊維を含んでいてもよい。他の繊維としては、例えば、ポリビニルアルコール繊維や他のポリオレフイン系繊維、ポリエステル系繊維、生分解性を有するポリ乳酸を用いた繊維等が挙げられる。これら他の繊維の含有量は、繊維シートの全質量に対して、好ましくは２０質量％以下、より好ましくは１０質量％以下であり、更に好ましくは実質的に非含有である。
【００１２】
本発明のワイピングシートを構成する繊維シートは、バインダを含む。バインダは、後述する水性薬剤を繊維シートに含浸させたときに、使用時に耐えうる十分な湿潤強度を発現させるためのものである。バインダの含有量は、繊維シートの全質量に対して、１質量％以上であることが好ましく、３質量％以上であることが更に好ましく、また２０質量％以下であることが好ましく、１０質量％以下であることが更に好ましい。
【００１３】
バインダとしては、例えばカルボキシル基を有するバインダのようなアニオン性バインダ、ポリビニルアルコール、デンプン又はその誘導体、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等が挙げられる。本発明のワイピングシートを後述するように水分散可能とする場合、これらのバインダのうち、アニオン性バインダ及びポリビニルアルコールを用いることが好ましい。これらのバインダは、単独で又は複数を組み合わせて用いることができる。
【００１４】
アニオン性バインダは、水中で容易にカルボキシラートを生成するアニオン性のバインダである。その例としては多糖誘導体、合成高分子、天然物が挙げられる。
【００１５】
多糖誘導体としてはカルボキシメチルセルロース又はその塩、カルボキシエチルセルロース又はその塩、カルボキシメチル化デンプン又はその塩などが挙げられる。
【００１６】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマル酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。
【００１７】
天然物としては、アルギン酸ナトリウム、ザンサンガム、ジェランガム、タラガントガム、ペクチンなどが挙げられる。
【００１８】
繊維シートの湿潤強度を高める観点から、バインダは、カルボキシメチルセルロース（ＣＭＣ）のアルカリ金属塩であることが更に好ましい。同様の観点から、バインダとして含まれるＣＭＣは、そのエーテル化度が好ましくは０．８以上、更に好ましくは０．８５以上であり、また好ましくは１．２以下、更に好ましくは１．１以下である。
【００１９】
エーテル化度は、例えば以下の方法で測定することができる。すなわち、測定試料としてＣＭＣ又はＣＭＣ塩（無水物）の０．５ｇ〜０．７ｇを精密に量りとり、該試料をろ紙に包んで磁製ルツボ中で加熱して灰化させたあと、冷却する。冷却された灰化後の試料を５００ｍＬビーカーに移し、これに水を約２５０ｍＬ、及び０．０５ｍｏｌ／Ｌ硫酸を３５ｍＬを加えて混合液とし、該混合液を３０分間煮沸し、その後冷却する。冷却後の混合液にフェノールフタレイン指示薬を加えて、該混合液に残存する過剰の酸を０．１ｍｏｌ／Ｌ水酸化カリウム水溶液で逆滴定して、水酸化カリウムの滴定量に基づいて、以下の式（１）及び（２）からエーテル化度を算出する。
【００２０】
Ａ＝〔（（ａ×ｆ）−（ｂ×ｆ’））／Ｃ〕−Ｐ  ・・・式（１）
エーテル化度（ｍｏｌ／Ｃ６）＝Ｇ×Ａ／（１００００−（Ｊ×Ａ）  ・・・式（２）
（Ａ：測定試料１ｇ当たりの消費された０．０５ｍｏｌ／Ｌ硫酸量[ｍＬ／ｇ]、ａ：０．０５ｍｏｌ／Ｌ硫酸の使用量[ｍＬ]、ｆ：０．０５ｍｏｌ／Ｌ硫酸の力価係数、ｂ：０．１ｍｏｌ／Ｌ水酸化カリウムの滴定量[ｍＬ]、ｆ’：０．１ｍｏｌ／Ｌ水酸化カリウムの力価係数、Ｃ：測定試料の質量［ｇ］、Ｐ：アルカリ度[ｍＬ／ｇ]、Ｇ：グルコースの分子量（１６２）、Ｊ：ＣＨ2ＣＯＯＮａの分子量と水素の分子量との差（８０））
【００２１】
上述のアルカリ度Ｐは、例えば以下の方法で測定することができる。測定試料としてＣＭＣ又はＣＭＣ塩（無水物）約１ｇを３００ｍＬビーカーに精密に量りとり、約２００ｍＬの水を加えて混合し、混合液とする。この混合液に０．０５ｍｏｌ／Ｌの硫酸５ｍＬを加え、１０分間煮沸したのち冷却する。冷却後の混合液にフェノールフタレイン指示薬を加え、０．１ｍｏｌ／Ｌの水酸化カリウム水溶液で滴定する。また、空試験を行い、以下の式（３）からアルカリ度Ｐを算出する。
Ｐ＝（ｂ−ｓ）×ｆ’／Ｃ  ・・・式（３）
（ｂ：０．１ｍｏｌ／Ｌ水酸化カリウムの滴定量[ｍＬ]、ｓ：空試験での０．１ｍｏｌ／Ｌ水酸化カリウムの滴定量[ｍＬ]、ｆ’：０．１ｍｏｌ／Ｌ水酸化カリウムの力価係数、Ｃ：測定試料の質量［ｇ］）
【００２２】
同様の観点から、バインダとして含まれるＣＭＣのアルカリ金属塩は、２５℃における１質量％水溶液の粘度が、好ましくは１０ｍＰａ・ｓ以上、更に好ましくは１５ｍＰａ・ｓ以上であり、また好ましくは４０ｍＰａ・ｓ以下、更に好ましくは３５ｍＰａ・ｓ以下である。同様に、ＣＭＣ塩は、２５℃における５質量％水溶液の粘度が好ましくは２５００ｍＰａ・ｓ以上、更に好ましくは２７００ｍＰａ・ｓ以上であり、また好ましくは４０００ｍＰａ・ｓ以下、更に好ましくは３８００ｍＰａ・ｓである。また同様に、バインダとして含まれるＣＭＣは、６０℃における５質量％水溶液の粘度が、好ましくは１２００ｍＰａ・ｓ以下である。ＣＭＣ水溶液の粘度は、例えばＴＶＢ−１０形粘度計（東機産業社製）を用いて、適切なローターを取り付け、ローター回転数を６０ｒｐｍで回転させて測定を開始したときに、測定開始３分後の値とすることができる。
【００２３】
本発明のワイピングシートは、上述した繊維シートに水性薬剤が含浸されてなるものである。水性薬剤は、カルボキシメチルセルロース（ＣＭＣ）又はその塩を含む水溶液であり、水性薬剤の２５℃における粘度が好ましくは１０００ｍＰａ・ｓ以上、更に好ましくは１１００ｍＰａ・ｓ以上、また、好ましくは５０００ｍＰａ・ｓ以下、更に好ましくは３０００ｍＰａ・ｓ以下である。水性薬剤の粘度は、例えばワイピングシートを絞る、押圧する、又は固液分離するなどの方法でワイピングシートから抽出した抽出液を用いて、バインダにおけるＣＭＣの粘度の測定方法と同様の方法で測定することができる。水性薬剤の粘度を上述の範囲とするためには、例えばＣＭＣ又はその塩の含有量を調整したり、水の含有量を調整したり、後述するエーテル化度を有するＣＭＣを用いたりすることによって適宜調整することができる。
【００２４】
水性薬剤に含まれるＣＭＣの塩としては、ＣＭＣの金属塩が好ましく用いられ、例えばナトリウム塩、カリウム塩等のアルカリ金属塩や、カルシウム塩やマグネシウム塩などのアルカリ土類金属塩等が挙げられる。これらのうち、製造時及び使用時の取扱い性の観点から、水性薬剤は、ＣＭＣの塩を含むことがより好ましく、ＣＭＣのナトリウム塩を含むことが更に好ましい。
【００２５】
水性薬剤に含まれるＣＭＣ又はその塩は、用いられるＣＭＣのエーテル化度が、０．８以上であることが好ましく、０．８５以上であることが更に好ましく、また１．０以下であることが好ましく、更に好ましくは０．９５以下である。水性薬剤に含まれるＣＭＣ又はその塩のエーテル化度及び水溶液の粘度は、バインダにおけるＣＭＣの粘度の測定方法と同様に測定することができる。
【００２６】
以上の構成を有する本発明のワイピングシートによれば、パルプ繊維が、塵や綿ほこり等の微細汚れ及び毛髪等の繊維汚れに絡みついたり引っかかったりすることによって、各種汚れを物理的に捕集できる。これに加えて、本発明のワイピングシートは、水性薬剤にＣＭＣ又はその塩を含むことによって、水性薬剤の粘度を高めることに起因するパルプ繊維と各種汚れとの相互作用を高く発現させ、各種汚れをシートに吸着するように首尾よく捕集できるようになる。その結果、塵や綿ほこり等の微細汚れの捕集性と、毛髪等の繊維汚れの捕集性とが優れたものとなる。
【００２７】
特に、本発明の好適な形態によれば、水性薬剤の粘度を上述の好適な範囲とすることによって、微細汚れ及び繊維汚れの捕集性をより高めるとともに、清掃後の清掃対象面のべたつき等を低減し、清掃後の使用感を高めるという利点も奏される。また、水性薬剤に用いられるＣＭＣのエーテル化度を上述の好適な範囲とすることによって、塵や綿ほこり等の微細汚れの捕集性に加えて、毛髪等の繊維汚れの捕集性をより高めることができるという利点も奏される。
【００２８】
水性薬剤に含まれるＣＭＣ又はその塩の含有量は、水性薬剤の全質量に対して、１質量％以上含むことが好ましく、２質量％以上含むことが更に好ましく、また２０質量％以下含むことが好ましく、８質量％以下であることが好ましい。水性薬剤中のＣＭＣ又はＣＭＣの塩の含有量がこのような範囲であることによって、シートの構成繊維と汚れとの相互作用を一層高めることができ、その結果、微細汚れ及び繊維汚れの捕集性を一層高めることができる。水性薬剤にＣＭＣ塩を含む場合、その含有量は、ＣＭＣ換算での質量ではなく、ＣＭＣ塩の質量に基づくものである。
【００２９】
本発明のワイピングシートは、水性薬剤にＣＭＣ又はその塩を含んでいるので、従来技術と比較して、ワイピングシートにおける清掃に供される面（清掃対象面と対向する面）でのＣＭＣ又はその塩の存在量が高くなっている。特にバインダとしてＣＭＣを含む場合であっても、バインダとして用いられるＣＭＣは水性薬剤に溶出しにくくなっているので、以下の方法で測定することによって、水性薬剤に含まれるＣＭＣ又はその塩の含有量を決定することができる。すなわち、エネルギー分散型Ｘ線分光器を用いて得られたＮａ元素の存在量から、水性薬剤に含まれるＣＭＣ又はその塩の含有量を算出することができる。
【００３０】
水性薬剤に含まれる水の含有量は、汚れの捕集性の向上と繊維シートの湿潤強度との両立を図る観点から、水性薬剤の全質量に対して、５０質量％以上であることが好ましく、６０質量％以上であることが更に好ましく、また８０質量％以下であることが好ましく、７０質量％であることが更に好ましい。
【００３１】
同様の観点から、水性薬剤に用いられるＣＭＣ又はその塩の１質量％水溶液の２５℃における粘度が、３０ｍＰａ・ｓ以上であることが好ましく、１０００ｍＰａ・ｓ以上であることが更に好ましく、また５０００ｍＰａ・ｓ以下であることが好ましく、４０００ｍＰａ・ｓ以下であることが更に好ましい。また、水性薬剤に用いられるＣＭＣ又はその塩は、２５℃における５質量％水溶液の粘度が、１０００ｍＰａ・ｓ以上であることが好ましく、１１００ｍＰａ・ｓ以上であることが更に好ましく、また５０００ｍＰａ・ｓ以下であることが好ましく、３０００ｍＰａ・ｓ以下であることが更に好ましい。
【００３２】
ワイピングシートにおける繊維シートを構成するパルプは、その繊維粗度が特定の範囲であることが好ましい。繊維粗度とは、パルプのように繊維の太さが長さ方向に一定ではない繊維の太さを表す尺度であり、その値が小さいほど繊維が細いことを意味する。詳細には、パルプの繊維粗度が、０．１８ｍｇ／ｍ未満であることが好ましく、０．１７ｍｇ／ｍ未満であることが更に好ましい。繊維粗度の下限値に特に制限はなく、小さければ小さいほど好ましいが、０．１ｍｇ／ｍ程度、特に０．１５ｍｇ／ｍ程度に繊維粗度が小さければ、本発明の効果が十分に奏される。パルプの繊維粗度がこのような範囲であることによって、本発明のワイピングシートは、塵や綿ほこり等の微細汚れ及び毛髪等の繊維汚れの捕集性が一層優れたものとなる。これに加えて、ワイピングシートの湿潤強度が高く、使用時に十分な強度を発現できるという利点も奏される。
【００３３】
使用後のワイピングシートを容易に廃棄可能とし、周囲環境の清潔さを保つ観点から、ワイピングシートを構成する繊維シートは、水分散可能であることが好ましい。すなわち、ワイピングシートは、水分散可能であることが好ましい。水分散可能とは、シートを多量の水中に投入すると、該シートの形状が崩れてシートの構成繊維が水中に分散してしまうが、水性薬剤の含浸によってはシートの形状が崩壊しないものを指す。このように、シートが水分散可能な性質を有していることによって、水洗トイレ等の多量の水の存在下に使用後のワイピングシートを廃棄したときに、該シートの形状が崩壊するので、容易に下水へ流すことが可能となる。
【００３４】
水分散可能か否かの程度は、例えばＪＩＳ  Ｐ  ４５０１に準じてほぐれやすさとして測定することができ、この値が低いほどシートの水分散性が良好なものとなる。繊維シートは、ＪＩＳ  Ｐ  ４５０１に準じて測定したほぐれやすさの時間（水解時間）が、１００秒未満であれば水分散可能であることを意味し、好ましくは８０秒以下である。
【００３５】
繊維シートの湿潤強度と汚れの捕集性能とを両立する観点から、水性薬剤の含浸量は、繊維シートの乾燥質量に対して、１００質量％以上であることが好ましく、１８０質量％以上であることが更に好ましく、また３００質量％以下であることが好ましく、２５０質量％以下であることが更に好ましい。
【００３６】
本発明に用いられる水性薬剤は、本発明の効果が奏される限り、上述した成分に加えて、ワイピングシートに一般的に用いられる他の成分を含有させることができる。他の成分としては、例えば水溶性有機溶剤、バインダの架橋剤、界面活性剤、防腐剤、キレート剤、電解質物質、色素、香料、酸化防止剤、ｐＨ調整剤等を適宜含有させることができる。
【００３７】
本発明に用いられる水性薬剤は、清掃性の向上と水性薬剤中の成分の分散性とを高める観点から、水溶性有機溶剤を含むことが好ましい。水溶性有機溶剤としては、例えばアルコール類やポリオール類、グリコールエーテル類を含有させることができる。アルコール類としては、メタノール、エタノール、イソプロピルアルコール等の一価アルコールが挙げられる。ポリオール類としては、例えば、エチレングリコール、プロピレングリコール、１，３−プロパンジオール、１，３−ブタンジオール等のアルキレングリコール類、ジエチレングリコール、ジプロピレングリコール（ＤＰＧ）、ポリエチレングリコール、ポリプロピレングリコール、ソルビトール等のポリアルキレングリコール類、グリセリン、ジグリセリン、トリグリセリン等のグリセリン類等が挙げられる。
【００３８】
また、グリコールエーテルとしては、例えばエチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、エチレングリコールモノフェニルエーテル等が挙げられる。これらのポリオール類及びグリコールエーテルは、単独で又は二種以上を組み合わせて用いることができる。
【００３９】
水溶性有機溶剤の含有量は、汚れの捕集性を高める観点から、水性薬剤の全質量に対して、５質量％以上であることが好ましく、１０質量％以上であることが更に好ましく、また３０質量％以下であることが好ましく、２５質量％であることが更に好ましい。水溶性有機溶剤を二種以上を組み合わせて用いる場合には、これらの質量に基づいた含有量とする。水溶性有機溶剤の含有量がこのような範囲にあることによって、シートのべたつき等を低減し、清掃後の使用感が良好なものとなる。
【００４０】
清掃時における繊維シートの湿潤強度を十分に発現させる観点から、水性薬剤は、上述したバインダの架橋剤を含むことが好ましい。繊維シートに含まれるバインダとして、例えばＣＭＣ等のアニオン性バインダを用いる場合、架橋剤は、多価金属塩を用いることが好ましく、多価金属の水溶性塩を用いることが更に好ましい。多価金属としては、カルシウム、ストロンチウム、バリウム等のアルカリ土類金属、マンガン、亜鉛、コバルト及びニッケルからなる群から選択される１種又は２種以上の金属を用いることができる。また、これらの金属塩としては、上述した金属の水酸化物、塩化物、硫酸塩、硝酸塩、炭酸塩、ギ酸塩、酢酸塩等が挙げられる。金属イオンは、バインダにおけるカルボキシル基１モルに対して０．２５モル以上、特に０．５モル以上の量となるように添加されることが、更に好ましい。バインダの架橋剤を含むことによって、繊維シートを水分散可能なものとした場合、湿潤強度と水分散性とをバランスよく発現させることができる。
【００４１】
水性薬剤に含まれる架橋剤の含有量は、湿潤強度と水解性とのバランスを首尾よく得る観点から、水性薬剤の全質量に対して、１質量％以上であることが好ましく、２質量％以上であることが更に好ましく、また５質量％以下であることが好ましく、４質量％以下であることが更に好ましい。
【００４２】
汚れの捕集性能を高める観点から、水性薬剤は、界面活性剤を含むことも好ましい。本発明に用いられる界面活性剤としては、例えばイオン性界面活性剤や、非イオン性界面活性剤、両性界面活性剤が挙げられる。イオン性界面活性剤としては、例えばセチルリン酸ベンザルコニウム、塩化ベンゼトニウム、塩化ベンザルコニウム、塩化セチルピリジニウム等の陽イオン性界面活性剤や、アルキルベンゼンスルホン酸等の陰イオン性界面活性剤が挙げられる。非イオン性界面活性剤としては、例えばポリオキシエチレンアルキルエーテル等が挙げられる。両性界面活性剤としては、アルキルジメチルアミノ酢酸ベタイン、アルキルジメチルアミンオキサイド、アルキルカルボキシベタイン、アルキルスルホベタイン等が挙げられる。これらは本発明の効果が奏される限りにおいて、単独で又は複数組み合わせて用いてもよい。
【００４３】
水性薬剤に界面活性剤を含有させる場合、界面活性剤の含有量は、汚れの捕集性能の向上及び使用感の向上の観点から、水性薬剤の全質量に対して、好ましくは０．０５質量％以上、更に好ましくは０．１質量％以上であり、また好ましくは３質量％以下、更に好ましくは１質量％である。界面活性剤を二種以上含有する場合、含有量は界面活性剤の合計量とする。
【００４４】
製品の保存安定性を高める観点から、水性薬剤は、防腐剤を含むことが好ましい。防腐剤としては、例えば安息香酸及びその塩、パラオキシ安息香酸アルキルやパラオキシ安息香酸ベンジル等のパラベン類、フェノキシエタノール、エチルヘキサンジオール等が挙げられる。これらは単独で又は複数組み合わせて用いてもよい。
防腐剤の含有量は、水性薬剤の全質量に対して、０．１質量％以上であることが好ましく、０．８質量％以下であることが好ましい。防腐剤を二種以上含有する場合、含有量は防腐剤の合計量とする。
【００４５】
繊維シートの坪量は、シート強度と水性薬剤の含浸性とを両立する観点から、好ましくは２０ｇ／ｍ２以上、更に好ましくは３０ｇ／ｍ２以上であり、また好ましくは１００ｇ／ｍ２以下であり、更に好ましくは８０ｇ／ｍ２以下である。同様の観点から、繊維シートの湿潤時の厚みは、好ましくは０．１ｍｍ以上、更に好ましくは０．２ｍｍ以上であり、また好ましくは１．０ｍｍ以下、更に好ましくは０．８ｍｍ以下である。ここで、ワイピングシートの厚みは、乾燥状態の繊維シート１質量部に対し水を２質量部含浸させて湿潤状態とし、この湿潤状態の繊維シートの３６０Ｐａの圧力下での厚みを、ダイヤルゲージ式又はレーザー式変位計により測定したものである。
【００４６】
本発明のワイピングシートは、例えばパルプを含む分散液からシート状のパルプ集合体を湿式抄紙して、該パルプ集合体をプレス脱水或いは半乾燥し、その後にバインダを塗工して乾燥或いは塗工乾燥して、パルプ及びバインダを含む繊維シートとし、次いで、この繊維シートに水性薬剤を含浸させることによって製造することができる。湿式抄紙に用いられる湿式抄紙機としては、例えば短網抄紙機、長網抄紙機、ツインワイヤー抄紙機、オントップ抄紙機、ハイブリッド抄紙機、丸網抄紙機等が挙げられる。シートの乾燥に用いられる乾燥装置としては、例えばスルーエアードライヤーやヤンキードライヤー等が挙げられる。繊維シートへの水性薬剤の含浸方法は、例えばグラビアコーターやダイコーター、スプレー等による塗布が挙げられる。
【００４７】
繊維シートは、単層構造のシートであってもよく、多層構造のシートであってもよい。また、繊維シートの一面又は両面に凹凸が多数形成されていても良く、繊維シートの厚み方向に貫通する開孔部が多数形成されていても良い。多層構造のシートは、例えば単層構造のシートを重ね合わせて、バインダ又は水溶性接着剤等によって接合したり、エンボス加工等の接合加工を行うことによって製造することができる。
【００４８】
以上の構成を有する本発明のワイピングシートは、使用時における十分なシート強度を有しつつ、塵や綿ほこり等の微細汚れの捕集性と、毛髪等の繊維汚れの捕集性とに優れたものである。本発明のワイピングシートは、該シート単体で、又はワイパーなどの清掃用具に装着させて、床面、壁面等の建物、戸棚、窓ガラス、鏡、ドア、ドアノブ等の建具、ラグ、カーペット、机食卓等の家具、トイレ、洗面所、台所等の水回り、その他の備品や物品の清掃に好適に用いられる。
【００４９】
また上述の用途の他に、本発明のワイピングシートは、ウエットティッシュ、メーク落としシート、虫よけシート、日焼け止めシート等として、ヒトの顔、頭皮、腕、脚、関節、腋下などの身体の皮膚表面の清拭に好適に用いられる。また、本発明のワイピングシートは、水分散可能な構成とした場合、使用後のワイピングシートはそのまま水に流して廃棄することもできるので、廃棄が容易であり且つ周囲環境の清潔感が向上するという利点もある。
【００５０】
以上、本発明をその好ましい実施形態に基づき説明したが、本発明は上述した実施形態に限定されない。
【実施例】
【００５１】
以下、実施例により本発明を更に詳細に説明する。しかしながら本発明の範囲は、かかる実施例に制限されない。
【００５２】
〔実施例１〕
パルプとして、９０質量％のＮＢＫＰを混合したものを用いた。このパルプを水に分散させて、繊維濃度が２質量％のスラリーを得た。このスラリーを短網抄紙機に導入し湿式抄紙して得られた湿紙の一方の面に、バインダとしてＣＭＣナトリウム塩（日本製紙株式会社製、サンローズ（登録商標）、型番：ＦＴ−３）の５質量％水溶液をスプレーによって噴霧塗布した。この湿紙をドライヤーで乾燥し、バインダが一方の面に塗布された単層構造の紙を得た。得られた単層構造の紙の坪量は４０ｇ／ｍ２であった。得られた単層紙を、それらのバインダの塗布面どうしが対向するように重ね合わせ、その状態で室温でエンボス加工を施し、坪量８０ｇ／ｍ２の水分散可能な繊維シートを得た。得られた繊維シートは、長さ２５０ｍｍ×幅２５０ｍｍの寸法を有していた。バインダの含有量は、繊維シートの合計質量に対して５質量％であった。
【００５３】
次いで、得られた繊維シートに、ＣＭＣナトリウム塩（日本製紙株式会社製、サンローズ（登録商標）、型番：ＦＴ−３）を以下の表１に示す割合で混合した水性薬剤をスプレー塗布によって含浸させて、ワイピングシートを得た。水性薬剤は、その２５℃における粘度を１１８１ｍＰａ・ｓに調整して、繊維シートに含浸させた。水性薬剤の含浸量は、繊維シートの乾燥質量に対して２１０質量％とした。水性薬剤は、ＣＭＣナトリウム塩に加えて、界面活性剤、水溶性有機溶剤及びバインダの架橋剤を含む水溶液とした。
【００５４】
〔実施例２〕
実施例１で用いたＣＭＣナトリウム塩を以下の表１に示す割合で混合し、２５℃における粘度を４８８７ｍＰａ・ｓに調整した水性薬剤を繊維シートに含浸させたほかは、実施例１と同様にしてワイピングシートを得た。
【００５５】
〔実施例３ないし５〕
以下に示すＣＭＣナトリウム塩を用いて、以下の表１に示す割合で混合した水性薬剤を繊維シートに含浸させたほかは、実施例１と同様にしてワイピングシートを得た。各実施例で用いたＣＭＣナトリウム塩のエーテル化度、及び水性薬剤の２５℃における粘度は、以下の表１に示すとおりであった。
【００５６】
実施例３ないし５は、以下のＣＭＣナトリウム塩を用いた。
・実施例３：ＣＭＣナトリウム塩（日本製紙株式会社製、サンローズ（登録商標）、型番：Ｆ３５０ＨＣ）
・実施例４：ＣＭＣナトリウム塩（日本製紙株式会社製、サンローズ（登録商標）、型番：Ｆ６０ＨＣ）
・実施例５：ＣＭＣナトリウム塩（日本製紙株式会社製、サンローズ（登録商標）、型番：Ｆ０４ＬＣ）
【００５７】
〔比較例１〕
ＣＭＣ又はその塩を含まない水性薬剤を繊維シートに含浸させたほかは、実施例１と同様にしてワイピングシートを得た。本比較例の水性薬剤の２５℃における粘度は、以下の表１で示すとおりであった。
【００５８】
〔比較例２ないし７〕
実施例１で用いたＣＭＣナトリウム塩を以下の表１に示す割合で混合した水性薬剤を繊維シートに含浸させたほかは、実施例１と同様にしてワイピングシートを得た。各比較例の水性薬剤の２５℃における粘度は、以下の表１で示すとおりであった。
【００５９】
〔比較例８ないし１０〕
以下に示すＣＭＣナトリウム塩を用いて、以下の表１に示す割合で混合した水性薬剤を繊維シートに含浸させたほかは、実施例１と同様にしてワイピングシートを得た。各比較例で用いたＣＭＣナトリウム塩のエーテル化度、及び水性薬剤の２５℃における粘度は、以下の表１に示すとおりであった。
【００６０】
比較例８ないし１０は、以下のＣＭＣナトリウム塩を用いた。
・比較例８：ＣＭＣナトリウム塩（日本製紙株式会社製、サンローズ（登録商標）、型番：Ｆ１０ＬＣ）
・比較例９：ＣＭＣナトリウム塩（日本製紙株式会社製、サンローズ（登録商標）、型番：Ｆ２０ＬＣ）
・比較例１０：ＣＭＣナトリウム塩（日本製紙株式会社製、サンローズ（登録商標）、型番：Ｆ５０ＬＣ）
【００６１】
〔毛髪の捕集性の評価〕
本評価では、実施例及び比較例のワイピングシートに５００ｇの荷重を負荷した状態で、繊維汚れとして１０ｃｍの毛髪を１畳（長さ１８２０ｍｍ×幅９１０ｍｍ）当たり２０本散布した塩化ビニル板（サンゲツ株式会社製、商品名：クッションフロア  石目  ビアンコ（ＨＭ−２０７４））の面を０．５畳分清掃した。ワイピングシートは、その長手方向と塩化ビニル板の長さ方向とを一致させて、シート幅方向に５往復させた。５往復の清掃終了後にワイピングシートに捕集された毛髪の本数をそれぞれ測定して、以下の計算式から捕集率（％）を算出し、毛髪の捕集性を評価した。捕集率が高いほど、毛髪の捕集性に優れたものである。結果を表１に示す。表１中、「‐」で示す比較例は本評価を行わなかった。
【００６２】
＜計算式＞
毛髪の捕集率（％）＝１００×（清掃終了後にワイピングシートに捕集された毛髪の本数［本］）／（散布した毛髪の本数［本］）
【００６３】
〔綿ほこりの捕集性の評価〕
本評価では、実施例及び比較例のワイピングシートに５００ｇの荷重を負荷した状態で、モデル綿ほこりとして繊維長さが２〜５ｍｍ程度のアクリル繊維を１畳当たり０．１ｇ散布した前記塩化ビニル板の面を０．５畳分清掃した。ワイピングシートの移動方向及び回数は、毛髪の捕集性の評価と同様とした。モデル綿ほこりが散布された清掃前の塩化ビニル板の状態と、５往復の清掃終了後の塩化ビニル板の状態とを目視にて観察し、以下の基準で綿ほこりの捕集性を評価した。表１中、「‐」で示す比較例は本評価を行わなかった。
【００６４】
＜綿ほこりの捕集性＞
○：清掃終了後はモデル綿ほこりが板面に全く残っていない。
△：清掃終了後はモデル綿ほこりが板面に一部残っているが、清掃前の状態より少なくなっている。
×：清掃終了後であってもモデル綿ほこりが板面に残っており、清掃前の状態とほぼ変わらない。
【００６５】
〔ワイピングシートの水分散性の評価〕
実施例及び比較例のワイピングシートについて、ＪＩＳ  Ｐ  ４５０１に準じて水分散性を評価した。水３００ｍＬ（水温２０±５℃）を入れた３００ｍＬのビーカーをマグネチックスターラーに載せ、回転子（直径３５ｍｍ、厚さ１２ｍｍの円盤状）の回転数を６００±１０回転／分になるように調整した。その中に１１４ｍｍ（×１１４ｍｍの寸法を有する繊維シートを投入し、ストップウォッチを開始した。回転子の回転数が、５４０回転までに回復した時点でストップウォッチを止め、その時間を１秒単位で測定した。この測定を３回行い、その算術平均値を水解時間（秒）とする。水解時間が１００秒未満であれば、水分散性が良好である（表１中、「○」で示す。）と判断し、水解時間が１００秒以上であれば、水分散性が不良（表１中、「×」で示す。）と判断した。結果を以下の表１に示す。表１中、「‐」で示す比較例は本評価を行わなかった。
【００６６】
〔ワイピングシートの強度の評価〕
シートの強度の評価は、実施例又は比較例のワイピングシートを上述の〔毛髪の捕集性の評価〕及び〔綿ほこりの捕集性の評価〕に供したときのシートの状態を目視にて観察し、以下の基準でシート強度を評価した。
【００６７】
＜シート強度＞
○：清掃終了後にシートの破断や形状の崩壊が観察されず、シート強度が高い。
△：清掃中にシートの破断や形状の崩壊が一部観察されたが、清掃に使用可能なシート強度を有する。
×：清掃中にシートの破断や形状の崩壊が観察され、清掃に使用できない程度にシート強度が低い。
【００６８】
【表１】
2020081304.tif 000002
【００６９】
表１に示すように、好適な範囲のエーテル化度を有するＣＭＣの塩を含み、且つ好適な範囲の粘度を有する水性薬剤が含浸された各実施例のワイピングシートは、ＣＭＣ又はその塩を含まない水性薬剤が含浸された比較例１や、好適な範囲でないエーテル化度のＣＭＣを含むか、又は好適な範囲でない粘度を有する水性薬剤が含浸された比較例２ないし１０のワイピングシートと比較して、綿ほこりの捕集性と毛髪の捕集性とが両立して優れたものとなる。なお、比較例７のワイピングシートは、清掃中にシートが破断する程度にシート強度が低いものであったので、捕集性に関する評価を行わなかった。
【００７０】
また、比較例７を除く実施例及び比較例のワイピングシートはいずれも、その使用時に十分なシート強度を有していたが、多量の水中ではシートの形状が容易に崩壊し、水分散性が良好なものであった。比較例７のワイピングシートは、清掃中にシートが破断する程度にシート強度が低いものであったので、水分散性の評価を行わなかった。
【００７１】
したがって、本発明のワイピングシートは、水性薬剤にＣＭＣ又はその塩を含むことによって、塵や綿ほこり等の微細汚れの捕集性と、毛髪等の繊維汚れの捕集性とが両立して優れたものとなる。また、本発明のワイピングシートは、繊維シートを水分散可能な構成とした場合であっても、使用時に十分なシート強度を有しているものである。